Brevet FR2692052A1 — publié le 19931210

Procédé de fabrication d'une multiferrule pour fibres optiaues La présente invention concerne un procédé de préparation d'une multiferrule pour fibres optiques consistant à effectuer le fibrage d'une préforme en silice comprenant une pluralité de canaux parallèles entre eux. Un tel procédé est décrit dans la demande de brevet européen EP-A-91 118 762. La présente invention a pour but de réaliser de manière économique des multiferrules extrêmement compactes et permettant en particulier de connecter des fibres optiques à coeurs multiples. La présente invention a pour objet un procédé de fabrication d'une multiferrule pour fibres optiques consistant à effectuer le fibrage d'une préforme en silice comprenant une pluralité de canaux parallèles entre eux, caractérisé par le fait que ladite préforme est réalisée à partir d'un jonc en silice présentant une pluralité de rainures longitudinales réparties régulièrement autour d'un20 axe et fermées par au moins une pièce en silice de manière à définir ladite pluralité de canaux. Selon un premier mode de réalisation, lesdites rainures longitudinales sont fermées par un tube cylindrique en silice entourant ledit jonc et manchonné sur ce dernier.25 Avantageusement, on pratique dans ladite multiferrule au moins une saignée périphérique circulaire communiquant avec lesdits canaux en vue de la mise en place d'un moyen de serrage des fibres. Selon un second mode de réalisation, on introduit respectivement dans lesdites rainures des tubes en silice définissant lesdits canaux et l'on donne à ladite préforme une forme régulière cylindrique par apport de grains de silice et mise en oeuvre d'un procédé de recharge par technique plasma.35 La présente invention a également pour objet une multiferrule obtenue à l'aide du procédé défini ci-dessus. D'autres caractéristiques et avantages de la présente invention apparaîtront au cours de la description suivante de modes de réalisation donnés à titre illustratif mais nullement limitatif Dans le dessin annexé: 5 La figure 1 est une vue très schématique en perspective éclatée des éléments d'une préforme utilisée pour la mise en oeuvre d'un exemple de procédé selon l'invention. La figure 2 montre schématiquement en perspective un exemple de multiferrule obtenue à partir de la préforme de la figure 1. Les figures 3 A à 3 D montrent schématiquement en perspective différents éléments entrant dans la mise en oeuvre d'un autre exemple de procédé selon l'invention:15 La figure 3 A illustre un jonc en silice avec ses rainures longitudinales. La figure 3 B montre un tube en silice. La figure 3 C montre le jonc de la figure 3 A associé à une pluralité de tubes selon la figure 3 B. La figure 3 D montre le jonc de la figure 3 C après recharge en grains de silice par technique plasma. On voit dans la figure 1 un jonc 1 d'axe 2 en silice comprenant six rainures longitudinales parallèles 3 usinées en V réparties régulièrement autour de l'axe 2 Le diamètre25 maximal extérieur du jonc est de 22 mm; sa longueur est de mm; la profondeur de chaque rainure est de 4,5 mm. Le jonc 1 est introduit dans un tube en silice 4 d'axe , les axes 2 et 5 étant pratiquement confondus; les diamètres interne et externe du tube 4 sont respectivement égaux à 26 mm et à 30 mm On effectue un manchonnage et on obtient une préforme en silice avec six canaux internes. Après fibrage on obtient une multiferrule 10 que l'on a représentée schématiquement dans la figure 2 avec ses canaux 11 Le diamètre de cette multiferrule est de 3 mm;35 les canaux ont un diamètre moyen de 127 gm et ils reçoivent chacun une fibre optique 12 On prévoit une saignée circulaire 13 sur la périphérie de la multiferrule 10, et communiquant avec les canaux 11 pour pouvoir y insérer un anneau de serrage 14 et maintenir en place l'ensemble des fibres 12. 5 Dans un second mode de mise en oeuvre on part d'un jonc en silice 20 d'axe 21, de longueur 200 mm et présentant six rainures longitudinales usinées 22 réparties régulièrement autour de l'axe 21 (voir figure 3 A) Le diamètre extérieur maximal du jonc 20 est de 20 mm et la10 profondeur des rainures est de 3 mm Dans ces rainures, on dispose des tubes en silice 30 de diamètre intérieur 3 mm et de diamètre extérieur 9 mm (voir figures 3 B et 3 C). En utilisant un procédé habituel, on recharge en silice 33 par technique plasma l'ensemble illustré dans la figure 3 C A titre d'exemple un procédé de ce genre est décrit dans l'article de R Dorn et C Le Sergent "Preform Technologies for Optical Fibers" Electrical Communication, Vol 62, n' 3/4 1988, page 238; il est défini par les initiales ALPD: "Axial and Lateral Plasma Deposition".20 La préforme ainsi obtenue est référencée 40 dans la figure 3 D Son diamètre extérieur est par exemple de 28 mm. Après fibrage on obtient environ 15 mètres de multiferrule de diamètre extérieur 3 mm avec six canaux de diamètre intérieur 127 Am On peut ainsi facilement réaliser25 150 éléments de 10 cm, destinés à la connexion de fibres optiques. Une telle multiferrule est particulièrement adaptée à la connexion de fibres multiguides décrites dans la demande de brevet français FR 92 02 728; une telle fibre peut30 comporter six guides optiques de diamètre extérieur 35 Am. On a ainsi à sa disposition un moyen très économique de réalisation d'une multiferrule pour la connectique optique la plus compacte. Bien entendu l'invention n'est pas limitée aux modes de réalisation qui viennent d'être exposés On pourra, sans sortir du cadre de l'invention, remplacer tout moyen par un moyen équivalent On pourra en particulier modifier les dimensions de la préforme en vue d'accroître le nombre des éléments de connexion. s REVENDICATIONS 1/ Procédé de fabrication d'une multiferrule pour fibres optiques consistant à effectuer le fibrage d'une préforme en silice comprenant une pluralité de canaux parallèles entre 5 eux, caractérisé par le fait que ladite préforme est réalisée à partir d'un jonc en silice présentant une pluralité de rainures longitudinales réparties régulièrement autour d'un axe et fermées par au moins une pièce en silice de manière à définir ladite pluralité de canaux.10 2/ Procédé de fabrication d'une multiferrule selon la revendication 1, caractérisé par le fait que, lesdites rainures longitudinales sont fermées par un tube cylindrique en silice entourant ledit jonc et manchonné sur ce dernier. 3/ Procédé de fabrication d'une multiferrule selon la revendication 2, caractérisé par le fait que l'on pratique dans ladite multiferrule au moins une saignée périphérique circulaire communiquant avec lesdits canaux en vue de la mise en place d'un moyen de serrage des fibres. 4/ Procédé de fabrication d'une multiferrule selon la revendication 1, caractérisé par le fait que l'on introduit respectivement dans lesdites rainures des tubes en silice définissant lesdits canaux et que l'on donne à ladite préforme une forme régulière cylindrique par apport de grains de silice et mise en oeuvre d'un procédé de recharge25 par technique plasma. / Multiferrule pour fibres optiques obtenue par le procédé selon l'une des revendications précédentes. 6/ Multiferrule pour fibres optiques selon la revendication , caractérisée par le fait qu'elle comprend une pluralité de canaux dont le diamètre moyen est de l'ordre de 127 gm.